이 유전 고무 110 중량 부 에 , 충전제 로서 미스트 론 베이퍼 ( mistron vapor ) 탈 크 100 중량 부 , 증량제 로서 「 다이아 나 프로세스 오일 PW - 380 」 파라핀 계 오일 ( 상품명 ; 이데미쓰 고산 주식회사 제 ) 10 중량 부 , 가황 촉진제 로서 산화아연 5 중량 부 , 가공 조제 로서 스테아르산 1 중량 부 를 , 4 . 3 L 용량 의 밴 버리 믹서 에 의해 150 ℃ 에서 혼련 하 고 , 다 이큐 밀 퍼 옥사이드 6 . 8 중량 부 , 가황 조제 로서 p -( p - 다 이 벤조일 퀴논 ) 다 이 옥심 3 . 5 중량 부 를 , 8 인치 오픈 롤 ( 롤 온도 : 50 ℃) 로 혼련 하 는 것 으로 , 고무 조성물 ( 이하 「 배합 고무 」 라고 도 함 ) 을 수득 했 다 . 배합 고무 를 프레스 성형기 에 의해 160 ℃ 로 20 분 간 가열 함 으로써 가교 물 을 수득 했 다 . 이렇게 하 여 수득 된 피복 전선 용도 의 가교 물 의 각 물성 치 를 표 34 에 나타낸다 .